(57)【要約】      （修正有）【課題】含浸性の改善、容量出現率のばらつきの改善により、より信頼性の高いアルミ電解コンデンサーにおける当該コンデンサへの駆動用電解液の含浸方法を提供する。【解決手段】電解液に対してシリコ−ン系消泡剤としてシリコーンオイルを溶剤に溶かした溶液型、又はシリカシリコンとポリエーテルと鉱物油等との混合物を添加してなるアルミ電解コンデンサの駆動用電解液の含浸方法。【選択図】なし【特許請求の範囲】
【請求項１】
アルミ電解コンデンサにおいて当該コンデンサへ駆動用電解液を含浸させる際に、当該アルミ電解コンデンサ駆動用電解液に次の式（１）で表されるシリコ−ン系消泡剤を添加してなることを特徴とするアルミ電解コンデンサにおける当該コンデンサへの駆動用電解液の含浸方法。
【化１】
2008294450.tif 000005
但し、上記式（１）中のＲは、有機基もしくは水素原子であり、同一でも、異なっていてもよい。又、ｎは、重合度である。
【発明の詳細な説明】
【技術分野】
【０００１】
本発明は、アルミニウム（以下、単に、アルミという）電極を有するアルミ電解コンデンサにおける当該コンデンサへの駆動用電解液の含浸方法に関し、特に、アルミ電解コンデンサに電解液を含浸する際の含浸性を改善することができる技術に関する。
【背景技術】
【０００２】
従来例では、アルミ電解コンデンサ駆動用電解液を含浸する際、特に、高粘度、又は、高発泡性電解液では、含浸性が悪く、長い含浸時間がかかったり、含浸できない場合があった。又、含浸性が悪いことの影響としてアルミ電解コンデンサとした際の容量出現率のばらつきが大きく、ドライアップが起き易い等の重大な欠陥原因となることがあった。
尚、特開昭６４−０８４６１７号公報には、従来のアルミ電解コンデンサ駆動用電解液にあっては、エチレングリコ−ル等の溶媒を用いた場合、耐電圧の不足やガス発生による内圧の上昇を招くので、これを解消することを目的とした技術が記載されている。
又、特開平０４−１７７７１４号公報には、固体電解コンデンサにおける固体電解質用導電性高分子膜を電解重合により形成する際に生じる気泡の発生を抑制することを目的とした技術が記載されている。
【０００３】
【特許文献１】特開昭６４−０８４６１７号公報、特開平０４−１７７７１４号公報
【発明の開示】
【発明が解決しようとする課題】
【０００４】
本発明は、かかる従来技術の有する欠点を解消できる技術を提供することを目的としたものであって、特に、含浸性の改善、容量出現率のばらつきの改善により、より信頼性の高いアルミ電解コンデンサにおける当該コンデンサへの駆動用電解液の含浸方法を提供することを目的とする。
本発明の前記ならびにそのほかの目的と新規な特徴は、以下の本明細書の記述からもあきらかになるであろう。
【課題を解決するための手段】
【０００５】
本発明は、アルミ電解コンデンサにおいて当該コンデンサへ駆動用電解液を含浸させる際に、当該アルミ電解コンデンサ駆動用電解液に次の式（１）で表されるシリコ−ン系消泡剤を添加してなることを特徴とするアルミ電解コンデンサにおける当該コンデンサへの駆動用電解液の含浸方法に係るものである。
【０００６】
【化１】
2008294450.tif 000002
但し、上記式（１）中のＲは、有機基もしくは水素原子であり、同一でも、異なっていてもよい。又、ｎは、重合度である。
【発明の効果】
【０００７】
本願において開示される発明のうち代表的なものによって得られる効果を簡単に説明すれば、下記のとおりである。
すなわち、本発明によれば、含浸性の良い、アルミ電解コンデンサ用電解液の含浸方法を提供することができ、その結果、初期容量出現率のばらつきも小さい、高信頼性アルミ電解コンデンサを得ることができる。
【発明を実施するための最良の形態】
【０００８】
以下、本発明を詳細に説明する。
【０００９】
本発明で使用されるシリコ−ン系消泡剤を添加される電解液としては、例えば、エチレングリコ−ルを主溶媒としてセバシン酸アンモニウム等のカルボン酸アンモニウム塩を主溶質とした系、γ−ブチロラクトンを主溶媒としてマレイン酸水素トリエチルアミン、フタル酸水素エチルジメチルアミン等の３級アミン塩又はフタル酸ジエチルジメチルアミン、フタル酸テトラメチルアンモニウム等の４級アミン塩を主溶質とした系の電解液で使用することができる。
【００１０】
又、これらの電解液には必要に応じて種々の副溶媒、副溶質、添加剤を使用することができる。特に、添加剤としてポリビニルアルコ−ル、ポリビニルピロリドン、無水マレイン酸・イソブチレン共重合体等の高分子物、副溶媒としてグリセリン、ジエチレングリコ−ル等の高粘度溶媒を添加した電解液において効果的である。
【００１１】
本発明において使用されるシリコ−ン系消泡剤は、前記の式（１）で表される。
但し、式中のＲは、有機基もしくは水素原子であり、同一でも、異なっていてもよい。有機基であることが、本発明の目的から好ましい。有機基の例としては、アルキル基、アリ−ル基が挙げられる。当該アルキル基における炭素数には特に上限はないが、電解液の導電性を良好にするには、できるだけ低分子のアルキル基が好ましく、当該アルキル基の例には、メチル基、エチル基が挙げられる。アリ−ル基の例としては、フェニル基が挙げられる。式中のｎは、重合度である。
シリコ−ン系消泡剤として、上記のようなシリコ−ンオイルを溶剤に溶かした溶液型や各種添加剤を配合したもの等の二次製品的なものを使用できる。
当該二次製品的なものの例としては、シリカシリコンとポリエ−テルと鉱物油等との混合物が挙げられる。シリコ−ン系消泡剤は、市販のものを使用することができ、具体例としては、サンノプコ株式会社製ＳＮデフォ−マ４８０、同４８３、７７７、信越化学工業株式会社製ＫＳ４９６Ａ等が挙げられる。
【００１２】
シリコ−ン系消泡剤の添加量は、電解液１００重量％に対して５〜３００ｐｐｍであることが好ましく、特に好ましくは、３０〜１００ｐｐｍである。その添加量が、５ｐｐｍ未満であると、望ましい添加効果が得られ難く、一方、３００ｐｐｍを越えると、溶解性が低下する。
【００１３】
以下、本発明を実施例及び比較例に基づいて更に説明する。
【実施例】
【００１４】
表１の組成に基づき電解液を調製した。本発明の実施例における電解液の組成を具体的に例示し、従来の組成例と比較したものを表１に併せて示した。
更に、表１の組成に基づく電解液を４５０ＷＶ−４７０μＦ（３５φＸ５０Ｌ）のアルミ電解コンデンサに含浸した際の、含浸時間及び初期容量出現率のばらつきを測定した結果を表２に示した。
表中の消泡剤Ａは、それぞれサンノプコ社製ＳＮデフォ−マ−７７７を使用した。
【００１５】
【表１】
2008294450.tif 000003
【００１６】
【表２】
2008294450.tif 000004
【００１７】
上記から、本発明のシリコ−ン系消泡剤を添加した電解液（実施例１〜２）は、従来の電解液（比較例１、比較例２）と比較して、含浸性が良好で、初期容量出現率のばらつきも良好な結果を示すのに対し、従来の電解液は、含浸性が悪く、長い含浸時間がかかり、作業性、経済性の点で問題があり、含浸性が悪いことの影響として、アルミ電解コンデンサとした際の初期容量出現率のばらつきも大きいことを示している。
【００１８】
以上本発明者によってなされた発明を実施例にもとずき具体的に説明したが、本発明は上記実施例に限定されるものではなく、その要旨を逸脱しない範囲で種々変更可能であることはいうまでもない。
【産業上の利用可能性】
【００１９】
本発明は、アルミ電解コンデンサ以外の各種電解コンデンサにも応用できる。